【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
接着剤層を介して、偏光子の片面に第１透明保護フィルム、他面に第２透明保護フィルムが設けられている偏光フィルムの製造方法であって、
前記偏光子の片面または前記第１透明保護フィルムの前記偏光子の片面に貼合せる側の面の少なくとも一方の面、および、前記偏光子の他面または前記第２透明保護フィルムの前記偏光子の他面に貼合せる側の面の少なくとも一方の面に、それぞれ活性エネルギー線硬化型接着剤組成物を塗工する塗工工程と、  前記偏光子および前記第１透明保護フィルムを貼り合わせる貼合工程と、前記偏光子および前記第２透明保護フィルムを貼り合わせる貼合工程と、
最初に、前記第１透明保護フィルム側から活性エネルギー線を照射し、次いで前記第２透明保護フィルム側から活性エネルギー線を照射して、前記活性エネルギー線硬化型接着剤組成物を硬化させることにより得られた前記接着剤層を介して、前記偏光子および前記第１透明保護フィルム、ならびに前記偏光子および前記第２透明保護フィルムを接着させる接着工程を含み、
前記活性エネルギー線硬化型接着剤組成物が、硬化性成分としてのラジカル重合性化合物（Ｂ）および（Ｃ）を含有し、
前記ラジカル重合性化合物（Ｂ）は、ＳＰ値が１８．０（ＭＪ／ｍ３）１／２以上２１．０（ＭＪ／ｍ３）１／２未満であり、
前記ラジカル重合性化合物（Ｃ）は、ＳＰ値が２１．０（ＭＪ／ｍ３）１／２以上２３．０（ＭＪ／ｍ３）１／２以下であり、
組成物全量を１００重量％としたとき、前記ラジカル重合性化合物（Ｂ）を２５〜８０重量％含有するものであることを特徴とする偏光フィルムの製造方法。
【請求項２】
前記第１透明保護フィルムは、波長３６５ｎｍの光線透過率が８０％以上であり、前記第２透明保護フィルムは、波長３６５ｎｍの光線透過率が５％未満である請求項１に記載の偏光フィルムの製造方法。
【請求項３】
前記第１透明保護フィルムは、波長３６５ｎｍの光線透過率が５％未満であり、前記第２透明保護フィルムは、波長３６５ｎｍの光線透過率が８０％以上である請求項１に記載の偏光フィルムの製造方法。
【請求項４】
前記第１透明保護フィルムおよび前記第２透明保護フィルムは、波長３６５ｎｍの光線透過率が５％未満である請求項１に記載の偏光フィルムの製造方法。
【請求項５】
前記第１透明保護フィルムおよび前記第２透明保護フィルムは、波長３６５ｎｍの光線透過率が８０％以上である請求項１に記載の偏光フィルムの製造方法。
【請求項６】
前記活性エネルギー線は、波長範囲３８０〜４５０ｎｍの可視光線を含むものである請求項１〜５のいずれかに記載の偏光フィルムの製造方法。
【請求項７】
前記活性エネルギー線は、波長範囲３８０〜４４０ｎｍの積算照度と波長範囲２５０〜３７０ｎｍの積算照度との比が１００：０〜１００：５０である請求項１〜６のいずれかに記載の偏光フィルムの製造方法。
【請求項８】
前記活性エネルギー線が、ガリウムランプを光源とし、バンドパスフィルターを使用して３８０ｎｍ以下の紫外線を遮断したものである請求項１〜７のいずれかに記載の偏光フィルムの製造方法。
【請求項９】
活性エネルギー線硬化型接着剤組成物が、光重合開始剤として、下記一般式（１）で表される化合物；
【化１】
2017134413.tif 000001
（式中、Ｒ１およびＲ２は−Ｈ、−ＣＨ２ＣＨ３、−ＩＰｒまたはＣｌを示し、Ｒ１およびＲ２は同一または異なっても良い）を含有する請求項１〜８のいずれかに記載の偏光フィルムの製造方法。
【請求項１０】
光重合開始剤として、さらに下記一般式（２）で表される化合物；
【化２】
2017134413.tif 000002
（式中、Ｒ３、Ｒ４およびＲ５は−Ｈ、−ＣＨ３、−ＣＨ２ＣＨ３、−ＩＰｒまたはＣｌを示し、Ｒ３、Ｒ４およびＲ５は同一または異なっても良い）を含有する請求項９に記載の偏光フィルムの製造方法。
【請求項１１】
前記偏光子の厚みが１０μｍ以下である請求項１〜１０のいずれかに記載の偏光フィルムの製造方法。
【請求項１２】
前記偏光フィルムの総厚みが１５０μｍ以下である請求項１〜１１のいずれかに記載の偏光フィルムの製造方法。
【請求項１３】
前記活性エネルギー線硬化型接着剤組成物が、硬化性成分としてのラジカル重合性化合物（Ａ）と、（メタ）アクリルモノマーを重合してなるアクリル系オリゴマー（Ｄ）とを含有し、
前記ラジカル重合性化合物（Ａ）は、ＳＰ値が２９．０（ＭＪ／ｍ３）１／２以上３２．０（ＭＪ／ｍ３）１／２以下である請求項１〜１２のいずれかに記載の偏光フィルムの製造方法。
【請求項１４】
活性メチレン基を有するラジカル重合性化合物と、水素引き抜き作用のあるラジカル重合開始剤（Ｅ）とを含有する請求項１３に記載の偏光フィルムの製造方法。
【請求項１５】
前記活性メチレン基がアセトアセチル基である請求項１４に記載の偏光フィルムの製造方法。
【請求項１６】
前記活性メチレン基を有するラジカル重合性化合物が、アセトアセトキシアルキル（メタ）アクリレートである請求項１４または１５に記載の偏光フィルムの製造方法。
【請求項１７】
前記ラジカル重合開始剤（Ｅ）が、チオキサントン系ラジカル重合開始剤である請求項１４〜１６のいずれかに記載の偏光フィルムの製造方法。
【請求項１８】
組成物全量を１００重量％としたとき、前記活性メチレン基を有するラジカル重合性化合物を１〜５０重量％、およびラジカル重合開始剤（Ｅ）を０．１〜１０重量％含有する請求項１４〜１７のいずれかに記載の偏光フィルムの製造方法。
【請求項１９】
組成物全量を１００重量％としたとき、前記ラジカル重合性化合物（Ａ）を３〜４０重量％、前記ラジカル重合性化合物（Ｃ）を５〜５５重量％、前記アクリル系オリゴマー（Ｄ）を３〜２０重量％含有する請求項１３〜１８のいずれかに記載の偏光フィルムの製造方法。
【請求項２０】
前記ラジカル重合性化合物（Ａ）、（Ｂ）および（Ｃ）それぞれのホモポリマーのガラス転移温度（Ｔｇ）がいずれも６０℃以上である請求項１３〜１９のいずれかに記載の偏光フィルムの製造方法。
【請求項２１】
前記ラジカル重合性化合物（Ａ）が、ヒドロキシエチルアクリルアミドおよび／またはＮ−メチロールアクリルアミドである請求項１３〜２０のいずれかに記載の偏光フィルムの製造方法。
【請求項２２】
前記ラジカル重合性化合物（Ｂ）が、トリプロピレングリコールジアクリレートである請求項１３〜２１のいずれかに記載の偏光フィルムの製造方法。
【請求項２３】
前記ラジカル重合性化合物（Ｃ）が、アクリロイルモルホリンおよび／またはＮ−メトキシメチルアクリルアミドである請求項１３〜２２のいずれかに記載の偏光フィルムの製造方法。
【請求項２４】
接着剤層を介して、偏光子の両面に透明保護フィルムが設けられている偏光フィルムであって、請求項１〜２３のいずれかに記載の偏光フィルムの製造方法により製造されたことを特徴とする偏光フィルム。
【請求項２５】
前記接着剤層のガラス転移温度（Ｔｇ）が６０℃以上である請求項２４に記載の偏光フィルム。
【請求項２６】
前記透明保護フィルムの透湿度が１５０ｇ／ｍ２／２４ｈ以下である請求項２５または２１に記載の偏光フィルム。
【請求項２７】
請求項２４〜２６のいずれかに記載の偏光フィルムが、少なくとも１枚積層されていることを特徴とする光学フィルム。
【請求項２８】
請求項２４〜２６のいずれかに記載の偏光フィルム、および／または請求項２７に記載の光学フィルムが用いられていることを特徴とする画像表示装置。